(57)【要約】【課題】本発明は、繊維から実質的に構成された立体多重織組織において横ずれの発生のない優れたクッション性を有し安定した圧縮回復性を備えたクッション構造体を提供することを目的とするものである。【解決手段】平織で織成された地組織１０が上下に多重に組織され経糸方向に高収縮糸１１が多数配列して織り込まれており、地組織１０が上下の高収縮糸１１に交互に交絡して波状に湾曲した状態に構成される。地組織１０が波状に湾曲することで、多数の連通空隙部１２が緯糸方向に沿って配列された層構造Ｍが形成される。層構造Ｍでは、扁平モノフィラメントからなる経糸１０ａが上下の高収縮糸１１に交絡して間隔を保持することで連通空隙部１２が維持されるようになっており、経糸１０ａが連通空隙部１２の骨格形成を担っている。そして、地組織１０を構成する緯糸１０ｂが経糸１０ａに織り込まれることで、経糸１０ａ全体が一体化して機能する。【選択図】図１
2007100256.tif 000002
【特許請求の範囲】
【請求項１】
繊維から実質的に構成された立体多重織組織からなり、一方向に沿って多数の連通空隙部が配列された層構造を少なくとも１層有するクッション構造体であって、前記連通空隙部は下記（１）及び（２）の条件を満たす扁平モノフィラメントにより実質的に骨格形成されていることを特徴とするクッション構造体。
（１）繊度が１００ｄｔｅｘ以上、１０，０００ｄｔｅｘ以下
（２）次の式から求められる繊維断面の扁平度（Ｈ）が２以上、４.５以下
Ｈ＝ｂ／ａ
但し、ｂは繊維断面の長手方向の最大長さ、ａはｂと繊維断面積Ｓから次式により求められる値である。
ａ＝４Ｓ／πｂ
【請求項２】
前記扁平モノフィラメントは、ポリエステルからなることを特徴とする請求項１記載のクッション構造体。
【請求項３】
前記扁平モノフィラメントは、ポリトリメチレンテレフタレート又は、ポリトリメチレンテレフタレート及びポリブチレンテレフタレートの共重合体若しくはブレンドポリマーからなることを特徴とする請求項２に記載のクッション構造体。
【発明の詳細な説明】
【技術分野】
【０００１】
本発明は、繊維から実質的に構成された立体多重織組織からなるクッション構造体に関する。さらに詳しくは、寝具、車両用シート、椅子用シート、座布団用シート、応接セット用シート又はスポーツ資材等の通気性、クッション性、洗濯性などが要求される分野に利用することができるクッション構造体に関する。
【背景技術】
【０００２】
従来、立体構造を有するクッション構造体は、幅広い分野において用いられているが、ウレタンマットに代表される樹脂製発泡体、繊維材料から構成された立体構造体が実用化されている。樹脂製発泡体については、成形加工が容易であるが、発泡による空間が連通しておらず通気性の面で劣る。また、長時間の圧縮に対しては変形しやすく、圧縮回復力が低下するようになる。
【０００３】
繊維材料からなる立体構造体としては、例えば、特許文献１に記載された織構造により立体構造体を形成するものがある。特許文献１では、フィラメント繊維の織組織を立体化した立体多重織組織からなり、その表面空隙層部は一定の大きさ及び形状の凸部が形成されており、中間空隙層部は、一方向に平行した多数の連通空洞部を有する層を１層もしくは２層以上積層形成されている点が記載されている。こうした立体多重織組織は、特許文献２に記載されているように、経糸に高収縮糸を用いた多重織組織を織成した後高収縮糸を収縮させて立体構造を構成するようにしている。同様の多層織物組織としては、例えば、特許文献３に記載された段ボール構造織物がある。
【０００４】
また、特許文献４に記載されているように、表裏二層の編地とこれら二層の編地を連結する連結糸から構成された立体編物がある。また、特許文献５には、表裏二層を織地としこれらニ層を連結糸で連結した立体織物が記載されている。
【特許文献１】特許第２８８３２８８号公報
【特許文献２】特開平６−１２８８３７号公報
【特許文献３】登録実用新案第３０１０４６７号公報
【特許文献４】特許第３３９４１８３号公報
【特許文献５】特開２００３−１３３３７号公報
【発明の開示】
【発明が解決しようとする課題】
【０００５】
上述した繊維材料からなる立体構造体をクッション材として用いた場合に問題になるのが、荷重が加わって圧縮された部分に生じる横ずれである。例えば、図１１は、従来の立体多重織組織の一部拡大斜視図である。この従来例では、平織で織成された地組織１００が上下に多重に組織され経糸方向に高収縮糸１０１が多数配列して織り込まれており、地組織１００が上下の高収縮糸１０１に交互に交絡して波状に湾曲した状態に構成される。地組織１００が波状に湾曲することで、多数の連通空隙部１０２が緯糸方向に沿って配列された層構造Ｌが形成される。
【０００６】
こうした層構造では、地組織１００を構成する経糸１００ａが上下の高収縮糸１０１に交絡して間隔を保持することで連通空隙部１０２が維持されるようになっており、経糸１００ａが連通空隙部１０２の骨格形成を担っている。そして、地組織１００を構成する緯糸１００ｂが経糸１００ａに織り込まれることで、経糸１００ａ全体が一体化して機能するようになっている。
【０００７】
このような従来の層構造に荷重が加わると、骨格形成を担う経糸１００ａが荷重を受けて撓むようになり、連通空隙部１０２が押し潰された状態となるが、荷重がなくなると、経糸１００ａが弾性回復して連通空隙部１０２は元の状態に戻るようになる。したがって、荷重に対して常時それに反発する弾性力が発生することからクッション性を有するようになる。
【０００８】
図１２は、従来の立体多重織組織における荷重が加わる前の状態（図１２（ａ））及び荷重の加わった後の状態（図１２（ｂ））について層構造の経糸方向から見た模式図である。経糸１００ａは、荷重により上下方向に圧縮されると、一旦圧縮されて撓むものの、図１２（ｂ）に示すように緯糸方向に倒れるように傾斜する。そして、経糸１００ａが倒れるように傾斜すると、経糸１００ａの上部が緯糸方向に移動するため、立体構造体の表面では横ずれしたような感触を受けるようになる。こうした横ずれは、連通空隙部の間隔が大きくなるほど顕著になるため、クッション性を高めようとすると横ずれが大きくなって使い心地の悪いものとなってしまう。
【０００９】
さらに、経糸１００ａが倒れるように変形する際に、下方の高収縮糸に交絡する根元部分においてねじれが発生するために、大きな負荷が経糸１００ａの根元部分に加わるようになる。したがって、同じ位置に繰り返し荷重が加えられると、同じ経糸１００ａの根元部分に繰り返しねじれ変形が加えられて弾性回復力が低下していき、クッション材としての機能が早期に失われてしまうようになる。
【００１０】
こうした横ずれの問題は、特許文献４及び５に記載された連結糸においても生じる問題である。
【００１１】
そこで、本発明は、繊維から実質的に構成された立体多重織組織において横ずれの発生のない優れたクッション性を有し安定した圧縮回復性を備えたクッション構造体を提供することを目的とするものである。
【課題を解決するための手段】
【００１２】
本発明に係るクッション構造体は、繊維から実質的に構成された立体多重織組織からなり、一方向に沿って多数の連通空隙部が配列された層構造を少なくとも１層有するクッション構造体であって、前記連通空隙部は下記（１）及び（２）の条件を満たす扁平モノフィラメントにより実質的に骨格形成されていることを特徴とするクッション構造体。
（１）繊度が１００ｄｔｅｘ以上、１０，０００ｄｔｅｘ以下
（２）次の式から求められる繊維断面の扁平度（Ｈ）が２以上、４.５以下
Ｈ＝ｂ／ａ
但し、ｂは繊維断面の長手方向の最大長さ、ａはｂと繊維断面積Ｓから次式により求められる値である。
ａ＝４Ｓ／πｂ
さらに、前記扁平モノフィラメントは、ポリエステルからなることを特徴とする。さらに、前記扁平モノフィラメントは、ポリトリメチレンテレフタレート又は、ポリトリメチレンテレフタレート及びポリブチレンテレフタレートの共重合体若しくはブレンドポリマーからなることを特徴とする。
【発明の効果】
【００１３】
上記のような構成を有することで、上記（１）及び（２）の条件を満たす扁平モノフィラメントにより連通空隙部の骨格形成することで、横ずれの発生のない優れたクッション性を有し安定した圧縮回復性を備えることができる。
【００１４】
すなわち、扁平モノフィラメントを用いたことにより従来生じていた横倒れの発生を抑えることができるため、フィラメント自体の剛性で荷重を支えることができるようになり、扁平モノフィラメントの剛性をクッション構造体の設計に生かすことが可能となる。例えば、多層構造の各層毎にフィラメントの剛性を変化させてクッション性のきめ細かい調整ができる。また、横ずれ方向の力が加わっても横倒れしにくいことから、様々な方向からの荷重に対しても同じようなクッション性を持たせることができ、今までにない優れたクッション性を実現できる。
【発明を実施するための最良の形態】
【００１５】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１６】
図１は、本発明に係る実施形態に関する断面図を模式的に示している。平織で織成された地組織１０が上下に多重に組織され経糸方向に高収縮糸１１が多数配列して織り込まれており、地組織１０が上下の高収縮糸１１に交互に交絡して波状に湾曲した状態に構成される。地組織１０が波状に湾曲することで、多数の連通空隙部１２が緯糸方向に沿って配列された層構造Ｍが形成される。
【００１７】
層構造Ｍでは、地組織１０を構成する経糸１０ａが上下の高収縮糸１１に交絡して間隔を保持することで連通空隙部１２が維持されるようになっており、経糸１０ａが連通空隙部１２の骨格形成を担っている。そして、地組織１０を構成する緯糸１０ｂが経糸１０ａに織り込まれることで、経糸１０ａ全体が一体化して機能するようになっている。地組織１０を構成する経糸１０ａに扁平モノフィラメントが用いられている。
【００１８】
図２は、本実施形態であるクッション構造体が圧縮された場合における経糸１０ａの変形の様子を示す模式図である。図２に示すように、圧縮前では経糸１０ａは、波状に湾曲変形して多数の連通空隙部が形成されているが（図２（ａ）参照）、上方からの圧縮力が加わると経糸１０ａは上部から撓んで圧縮変形するものの（図２（ｂ）参照）、扁平モノフィラメントからなるため横倒れすることなくそのまま上下方向に潰されるように圧縮変形していく。したがって、クッション構造体全体として横ずれが発生せず、経糸１０ａ自体の剛性で荷重を支えるようになって違和感のない自然なクッション性を発揮するようになる。また、横倒れによる根元部分のねじれが発生しないため、経糸１０ａの弾性回復力が損なわれることがなく、良好なクッション性を安定して維持できる。
【００１９】
なお、この例では、経糸に扁平モノフィラメントを用いているが、これ以外のクッション構造体においてもこうした連通空隙部を備えている層構造を備えているものであれば、その骨格を形成する糸に扁平モノフィラメントを用いればよい。この場合層構造の積層数に特に限定されることはなく、少なくとも１層以上備えていればよい。好ましくは、１〜５層がよく、さらに好ましくは、１〜３層である。また、クッション構造体の一部にこうした層構造を備えている場合にも適用可能である。さらに、連通空隙部の形状についても上述した例のような台形状以外の形状でも適用でき、特に限定されない。
【００２０】
本実施形態において連通空隙部は、一方の端部から他方の端部まで完全に連通していなくてもよく、縫製その他の手段により一部閉じられていてもクッション性が維持されていれば問題ない。通常、連通空隙部は、５ｃｍ以上、好ましくは１０ｃｍ以上の長さに設定されていればよい。構造体全体の厚さは、１０〜５０ｍｍ、好ましくは１５〜４０ｍｍであれば実用上十分なクッション性を得られる。
【００２１】
本実施形態であるクッション構造体には、用途に応じてその表面にさらに別の織組織を複合化するようにしてもよい。
【００２２】
本発明に係る実施形態に用いられる扁平モノフィラメントは、繊度が１００ｄｔｅｘ以上、１０，０００ｄｔｅｘ以下である。繊度が１００ｄｔｅｘ未満では、圧縮による剛性が低く柔かいためクッション材として不適である。また、繊度が１０，０００ｄｔｅｘを超えると、剛性が高くなって固くなり、やはりクッション材としては不適である。より好ましくは、３００ｄｔｅｘ以上、１，０００ｄｔｅｘ以下である。
【００２３】
扁平モノフィラメントは、扁平度（Ｈ）を次の式に示すようにｂとａの比で規定される。
Ｈ＝ｂ／ａ
ａ及びｂは、次の方法で求めることができる。まず、扁平モノフィラメントの横断面写真を取り、横断面の長手方向の最大長さ（ｂ）及びその断面積（Ｓ）を求める。図２には、種々の扁平モノフィラメントの断面を示しており、それぞれの場合のｂ及びＳを例示している。そしてｂ及びＳが求められた後次の式によりａを求める。
ａ= ４Ｓ／πｂ
断面が楕円の場合には、ｂは長軸の長さとなり、ａは短軸の長さとなる。
【００２４】
そして、本発明に用いられる扁平モノフィラメントの扁平度（Ｈ）は、２以上４.５以下である。Ｈが２未満の場合は、上述した従来例で説明した経糸のように、荷重が加わると横倒れし根元部分においてねじれが発生する。Ｈが４．５を超えると製織等の加工工程でモノフィラメントが割れたり折れたりする。より好ましくは、２以上、４以下である。
【００２５】
なお、扁平モノフィラメントの断面形状は、図３に例示するもの以外に四角形状でもよく、上記の繊度及び扁平度の条件を満たすものであれば特に限定されることはない。
【００２６】
扁平モノフィラメントを構成するポリマーとしては、例えばポリエステル、ポリアミド、芳香族ポリアミド、ポリビニルアルコール及びポリオレフィン等が挙げられる。好ましくは、変形復元性が優れているポリエステル、ポリアミドを用いるとよい。より好ましくは、ポリトリメチレテレフタレート（ＰＴＴ）、ポリブチレンテレフタレート（ＰＢＴ）であり、特に、ＰＴＴ及びＰＢＴのブレンドポリマーあるいは共重合体ポリマーである。好ましいＰＴＴとＰＢＴのブレンドあるいは共重合の割合は、ＰＢＴの割合（ＰＢＴ％）が、１２重量％以上４５重量％以下である。この範囲のＰＢＴを添加することで、ＰＴＴ単独ポリマーに比べて延伸性が向上し、得られる繊維は高強力で初期弾性率も高く且つ弾性回復率も良好となる。ＰＢＴ％が１２重量％未満ではＰＴＴ単独ポリマーの性質と大差無く、４５重量％を超えると弾性回復率が低下する。
【００２７】
また、地組織の緯糸を構成する繊維としては、例えばポリエステル、ポリアミド、芳香族ポリアミド、ポリビニルアルコール及びポリオレフィン等が挙げられる。好ましくは、変形復元性が優れているポリエステル、ポリアミドを用いるとよい。
【００２８】
また、高収縮糸を構成するポリマーとしては、ポリエステル、ポリアミド、ポリオレフィンが挙げられる。好ましくは、他成分５〜１５モル％を共重合したポリエステルである。ただし、本発明において高収縮糸は必要不可欠ではなく、要は連通空隙部が形成される層構造を備えているものであれば、高収縮糸以外の材料を用いても構わない。
【００２９】
また、地組織の緯糸を構成する繊維としては、例えばポリエステル、ポリアミド、芳香族ポリアミド、ポリビニルアルコール及びポリオレフィン等が挙げられる。好ましくは、変形復元性が優れているポリエステル、ポリアミドを用いるとよい。
【実施例１】
【００３０】
＜扁平モノフィラメントの製造＞
実施例に用いる扁平モノフィラメントの特性としては、以下のパラメータを用いた。
（１）固有粘度［η］は、次の定義式に基づいて求められる値である。
【数１】
2007100256.tif 000003
【００３１】
定義中のηｒは、純度９８％以上の０−クロロフェノールの溶媒にポリマーを溶解した溶液の温度３５℃での粘度を、同一温度で測定した上記溶媒の粘度で除した値であり、相対粘度と定義されているものである。Ｃは、ポリマーの重量濃度（ｇ／１００ｍｌ）である。
（２）破断強度及び伸度は、ＪＩＳ−Ｌ−１０１３に準拠して、糸長２０ｃｍ、引張速度２０ｃｍ／分の条件で引張試験を行い測定した。
（３）伸長弾性率は、ＪＩＳ−Ｌ−１０１３に示されるＡ法に準拠し２０％伸長後除重し、瞬間回復率（Ｒ００）と２分後の回復率（Ｒ２０）を測定した。
（４）最大延伸倍率（ＨＤｍａｘ）は、温度６０℃の水浴で延伸倍率を上げてゆき、モノフィラメントが切断した時の倍率を求めた。
【００３２】
（ＰＴＴ１００％の場合；ＴＴタイプ）
［η］＝０．８５ｄｌ／ｇのＰＴＴチップを用い、図４に示す形状のノズルから温度２６０℃で溶融紡糸した。紡糸した原糸のＨＤｍａｘは５．３であった。紡糸した原糸を連続して温度６０℃の水浴中で３．７倍に延伸し、続いて温度１３０℃の熱風炉内で１．２５倍（全体で４．６倍）に延伸した。続く温度１８０℃の熱風炉内で３％の収縮処理を行った後巻き取った。以上の製造工程により繊度６００ｄｔｅｘで扁平度（Ｈ）２．５の扁平モノフィラメントを得た。製造された扁平モノフィラメントの破断強度は２．８ｃＮ／ｄｔｅｘ、伸度３８％、伸長弾性率はＲＯＯ＝８２％、Ｒ２０＝９７％であった。
【００３３】
以上説明した扁平モノフィラメントをタイプＴＴ−１とし、ノズルの形状を変更して扁平度（Ｈ）を１．０、１．５及び４．７に変化させた比較例としてタイプＴＴ−２、ＴＴ−３及びＴＴ−４についてもＴＴ−１と同様に製造した。
【００３４】
（ＰＴＴ＋ＰＢＴの場合；ＴＢタイプ）
［η］＝０．８５ｄｌ／ｇのＰＴＴチップ及び［η］＝０．８３ｄｌ／ｇのＰＢＴチップを用い、ＰＴＴチップ８０％、ＰＢＴチップ２０％の割合でブレンドし、図３に示す形状のノズルから温度２６０℃で溶融紡糸した。紡糸した原糸のＨＤｍａｘは６．８であった。紡糸した原糸を連続して温度６０℃の水浴中で４．２倍に延伸し、続いて１３０℃の熱風炉内で１．２６倍（全体で５．３倍）に延伸した。続く１８０℃の熱風炉内で３％の収縮処理を行った後巻き取った。以上の製造工程により繊度６００ｄｔｅｘで扁平度（Ｈ）２．５の扁平モノフィラメントを得た。製造された扁平モノフィラメントの破断強度は３．９ｃＮ／ｄｔｅｘ、伸度３５％、伸長弾性率はＲ００＝９０％、Ｒ２０＝９９％であった。
【００３５】
以上説明した扁平モノフィラメントをタイプＴＢ−２とし、ＰＢＴチップの割合を８％及び５０％に変化させたタイプＴＢ−１及びＴＢ−３についてもＴＢ−２と同様に製造した。
【００３６】
表１は、製造した各タイプの特性をまとめた一覧表である。
【表１】
2007100256.tif 000004
【００３７】
＜クッション構造体の製織＞
経糸として３種類を使用する。高収縮糸（全繊度１１００ｄｔｅｘ；帝人ソクラテックス）を中間部の３層配置（各層３６本／ｉｎｃｈ）、扁平モノフィラメントを４層配置（各層３６本／ｉｎｃｈ）、ポリエチレンテレフタレートウーリ糸ＳＤ４７５／１４４フィラメントを最外層に配置（各層１３本／ｉｎｃｈ）で、各々３ビームに巻いた３重ビーム整経品によりレピア織機で変形５重織りとするにあたり、緯糸外装にポリエチレンテレフタレートウーリ糸ＳＤ４７５／１４４フィラメントを使用し、中間空間部にポリエチレンテレフタレートモノフィラメント（３３０ｄｔｅｘ）を使用し、中間高収縮糸との交差部にズレ止め用として低融点ポリエチレンテレフタレート紡績糸２０／１／双糸を使用する。製織された織物を１５０℃で２分熱セットし、織物の経糸方向に高収縮糸により４０％収縮させて厚さ３０ｍｍで図１に示されるような骨格が形成された高通気性クッション構造体を得た。
【００３８】
タイプＴＴ−４については、製織時に繊維自体が割れて製織できなかった。また、タイプＴＴ−２については、製造されたクッション構造体は、従来例と同様に上下方向に圧縮されると層構造の中で経糸が倒れて構造体全体に横ずれが発生した。タイプＴＴ−３についても、上下方向に圧縮されると従来例と同様に層構造内の経糸が倒れて横ずれが発生した。残りのタイプの扁平モノフィラメントを連通空隙部の骨格形成に用いた場合では、上下方向の圧縮に対して経糸が上下方向に撓みながら倒れることなく圧縮されて横ずれの発生が見られず、良好なクッション性を有していた。したがって、扁平度が４．５を超えるとクッション構造体を製織する際に支障が生じることになる。
【００３９】
また、熱セット中に低融点紡績糸は溶融して高収縮糸及び扁平モノフィラメントが接合され、圧縮時の扁平モノフィラメントの変形のバラツキを完全に防止できた。横倒れに関しても扁平モノフィラメントによって抑えられ上下方向だけでなく全方向からの圧縮に対してほぼ均等なクッション性能を有していることが確認できた。
【実施例２】
【００４０】
＜扁平モノフィラメントの製造＞
（ＰＴＴ１００％の場合；ＴＴタイプ）
実施例１と同様のＰＴＴチップを用い、図５（ａ）に示す楕円形状のノズルから温度２４０℃で溶融紡糸した。紡糸した原糸を連続して温度６０℃の水浴中でＨＤｍａｘの０．７倍に延伸し、続いて温度１３０℃の熱風炉内で更に１．２倍で延伸した。続く温度１８０℃の熱風炉内で全体を８％収縮処理を行った後巻き取った。以上の製造工程により繊度５１５ｄｔｅｘで扁平度（Ｈ）２．６の扁平モノフィラメントを得た。製造された扁平モノフィラメントの破断強度は２．７５ｃＮ／ｄｔｅｘ、伸度５７％、伸長弾性率はＲＯＯ＝９３％であった。以上説明した扁平モノフィラメントをタイプＴＴ−１０とする。比較例として、ノズルの形状を図５（ｂ）に示す円形状に変更したタイプＴＴ−１１、図５（ｃ）に示す形状に変更したタイプＴＴ−１２及び図５（ｄ）に示す形状に変更したタイプＴＴ−１３をＴＴ−１０と同様に製造した。
【００４１】
（ＰＴＴ＋ＰＢＴの場合；ＴＢタイプ）
実施例１と同様のＰＴＴチップ及びＰＢＴチップを用い、ＰＴＴチップ８５％、ＰＢＴチップ１５％の割合でブレンドし、図５（ａ）に示す形状のノズルから温度２５０℃で溶融紡糸した。紡糸した原糸を連続して温度６０℃の水浴中で４．２倍に延伸し、続いて１３０℃の熱風炉内で全体を６．０倍にまで延伸した。続く１８０℃の熱風炉内で全体を５．６倍になるまで収縮処理を行った後巻き取った。以上の製造工程により繊度５２５ｄｔｅｘで扁平度（Ｈ）２．６の扁平モノフィラメントを得た。製造された扁平モノフィラメントの破断強度は３．６ｃＮ／ｄｔｅｘ、伸度３４％、伸長弾性率はＲ００＝９９％であった。以上説明した扁平モノフィラメントをタイプＴＴ−１０とする。
【００４２】
表２は、製造した各タイプの特性をまとめた一覧表である。
【表２】
2007100256.tif 000005
【００４３】
（ＴＴタイプ及びＴＢタイプの比較）
図６は、ＴＴ−１０とＴＢ−１０に関する伸度と破断強度の相関関係を示すグラフである。比較のためナイロン繊維（４８０ｄｔｅｘ）についても記載されている。図６からわかるように、ＴＢタイプの方が、伸度と破断強度に関してナイロン繊維に近い特性を有しており、同じ伸度においてＴＢタイプの方が強度が大きくなる。したがって、クッション構造体にＴＢタイプを用いた場合には、クッション性の安定性が増すとともに耐久性が向上する。
【００４４】
以上の結果をみると、ＴＢタイプは、ＴＴタイプに比べてＨｄｍａｘが大きいため、延伸がしやすく引張強度が高くなり、伸長弾性率が大きくなる。したがって、クッション構造体に用いる扁平モノフィラメントとしては、ＴＴタイプに比べＴＢタイプがより好ましいと考えられる。
【００４５】
（扁平モノフィラメントの圧縮特性）
ＴＴ−１０〜１３のモノフィラメントを所定の長さに切断して、図７（ａ）に示すように、高さ７ｍｍで幅が１６ｍｍとなるように湾曲させ、載置台にほぼ垂直となるように両側をテープで固定した。この形状は、図１に示すクッション構造体における層構造での経糸の波形形状に類似するものである。そして、３本のモノフィラメントを１ｍｍ間隔で配列して、上方から垂直方向に一定荷重を加えて図７（ｂ）のように圧縮変形させその変形量を測定した。圧縮試験機は、カトーテック株式会社製（ＫＥＳ−Ｇ５）を用い、圧縮力を０から一定のペースで増加させて１０ｃＮ／ｃｍ2まで加え、その後同じペースで減少させて圧縮力を解除するようにした。
【００４６】
図８は、その測定結果を示すグラフである。横軸に圧縮されたモノフィラメントの変形量（高さ（ｍｍ））をとり、縦軸に圧縮に対する反発力（ｃＮ／ｃｍ2）をとっている。図７をみると、ＴＴ−１０及びＴＴ−１２では、圧縮されて高さが低下するに従い反発力が増加し圧縮力が解除されるに従い元に戻っているが、ＴＴ−１１では、圧縮されて高さが５ｍｍより低下した段階で横倒れが発生して反発力が急激に小さくなっている。ＴＴ−１３についても、圧縮されて高さが５ｍｍより小さくなった段階でねじれが発生して反発力の増加がみられなくなり、３ｍｍより小さくなると横倒れが発生して反発力が急激に低下している。
【００４７】
以上の結果をみると、扁平度（Ｈ）が２未満では、上下方向の圧縮に十分耐えることができず横倒れ等が発生することから、クッション構造体に用いると横ずれが発生してクッション性に悪影響を及ぼすことになり、不適である。
【００４８】
＜クッション構造体の製織＞
ＴＢ−１０の扁平モノフィラメントを層構造の連通空隙部を骨格形成する経糸として用い、実施例１と同様の製織方法によりクッション構造体を製織した。製織されたクッション構造体の圧縮過程を撮影した写真を図９及び図１０に示す。図９は、圧縮されていない状態のクッション構造体を経糸方向から撮影しており、４つの層構造の経糸が上下方向に配列されている。図１０は、６０％だけ圧縮した状態のクッション構造体を撮影しており、中間の２層が圧縮されて見えておらず、上下の２層についても大きく圧縮変形しているが、４層の経糸の配列方向は依然として上下方向に維持されており、横倒れは発生していない。そして、横倒れが発生しにくいことから、横ずれ方向の力が加わってもその方向に変形しにくくなり、様々な方向からの力に対して同じような反発力が発生してクッション性に方向性がなく優れたクッション性を実現できる。
【００４９】
このように、層構造の連通空隙部を形成する経糸は、圧縮に従い上下方向に潰されるように変形するが、横倒れが発生することなく横ずれが生じることがない。また、上下方向に潰されることで反発力が増加するようになり、優れたクッション性が実現されている。なお、経糸が上下方向に潰されるように変形することから、各経糸の変形にバラツキが生じるようになるため、緯糸に低融点の融着糸を用いて経糸同士を連結し、変形のバラツキを防止するようにするとよい。
【産業上の利用可能性】
【００５０】
本発明に係るクッション構造体は、横ずれのない優れたクッション性を備えているとともに、通気性、耐圧分布の均一性、耐久性及び洗濯性に優れ、寝具、車両用シート、椅子用シート、座布団用シート、応接セット用シート及びスポーツ用具等に好適である。
【図面の簡単な説明】
【００５１】
【図１】本発明に係る実施形態に関する断面図である。
【図２】本実施形態が圧縮された場合での経糸の変形の様子を示す模式図である。
【図３】扁平モノフィラメントの断面形状を示す模式図である。
【図４】ノズルの形状を示す模式図である。
【図５】ノズルの形状を示す模式図である。
【図６】ＴＴ−１０とＴＢ−１０に関する伸度と破断強度の相関関係を示すグラフである。
【図７】圧縮試験を行うフィラメントの設定状態を示す模式図である。
【図８】圧縮試験の測定結果に関するグラフである。
【図９】クッション構造体の圧縮前の状態を撮影した写真である。
【図１０】クッション構造体の圧縮状態を撮影した写真である。
【図１１】従来の立体多重織組織の一部拡大斜視図である。
【図１２】従来の立体多重織組織に荷重が加わった場合を説明する模式図である。
【符号の説明】
【００５２】
１０    地組織
１０ａ  経糸
１０ｂ  緯糸
１１    高収縮糸
１２    連通空隙部
【図１】
2007100256.tif 000006
【図２】
2007100256.tif 000007
【図３】
2007100256.tif 000008
【図４】
2007100256.tif 000009
【図５】
2007100256.tif 000010
【図６】
2007100256.tif 000011
【図７】
2007100256.tif 000012
【図８】
2007100256.tif 000013
【図１１】
2007100256.tif 000014
【図１２】
2007100256.tif 000015
【図９】
2007100256.tif 000016
【図１０】
2007100256.tif 000017